"化学式1で表される有機電界発光化合物:式中、Xは-CR20R21、-NR22-、-S-、-O-または-SiR23R24-を表し;Arは1以上の置換基を有するかもしくは有しないC6-C30アリーレン、または1以上の置換基を有するかもしくは有しないC3-C30ヘテロアリーレンを表し;R1~R16は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、1以上の置換基を有するかもしくは有しない5員~7員のヘテロシクロアルキル、1以上の置換基を有するかもしくは有しない1以上のC3-C30シクロアルキルと縮合した置換もしくは非置換C6-C30アリール、1以上の置換基を有するかもしくは有しない1以上の芳香環と縮合した5員~7員のヘテロシクロアルキル、1以上の置換基を有するかもしくは有しないC3-C30シクロアルキル、1以上の置換基を有するかもしくは有しない1以上の芳香環と縮合したC3-C30シクロアルキル、1以上の置換基を有するかもしくは有しないC6-C30アリールC1-C30アルキル、シアノ、ニトロ、ヒドロキシル、-NR31R32、-BR33R34、-PR35R36、-P=OR37R38、-SiR39R40R41、または-YR42を表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;R17、R18、およびR20~R24は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、または1以上の置換基を有するかもしくは有しない5員~7員のヘテロシクロアルキルを表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;R31~R42は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、または1以上の置換基を有するかもしくは有しない5員~7員のヘテロシクロアルキルを表すか、またはそれらのそれぞれは縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;YはSもしくはOを表し;mは0~3の整数を表し、mが2以上の場合には、各Arは同じであってもまたは異なっていてもよく、かつ隣の置換基に連結されて環を形成していてよく;並びに前記ヘテロシクロアルキルもしくはヘテロアリールはB、N、O、S、P=O、SiおよびPから選択される1以上のヘテロ原子を含む。Ar、R1~R16、R17、R18、R20~R24、およびR31~R42の置換基が、重水素、ハロゲン、1以上のハロゲン置換基を有するかもしくは有しないC1-C30アルキル、C6-C30アリール、1以上のC6-C30アリール置換基を有するかもしくは有しないC3-C30ヘテロアリール、5員~7員のヘテロシクロアルキル、1以上の芳香環と縮合した5員~7員のヘテロシクロアルキル、C3-C30シクロアルキル、1以上の芳香環と縮合したC6-C30シクロアルキル、RaRbRcSi-、C2-C30アルケニル、C2-C30アルキニル、シアノ、カルバゾリル、-NRdRe、-BRfRg、-PRhRi、-P=ORjRk、C6-C30アリールC1-C30アルキル、C1-C30アルキルC6-C30アリール、RlZ-、RmC=O-、RmC=OO-、カルボキシル、ニトロ、およびヒドロキシルからなる群から選択される1以上の置換基によってさらに置換されていてよく;ここで、Ra~Rlは独立して、C1-C30アルキル、C6-C30アリールまたはC3-C30ヘテロアリールを表し;ZはSまたはOを表し;並びに、RmはC1-C30アルキル、C1-C30アルコキシ、C6-C30アリールまたはC6-C30アリールオキシを表す、請求項1に記載の有機電界発光化合物。Xが-CR20R21、-NR22-、-S-、-O-または-SiR23R24-を表し;Arが1以上の置換基を有するかもしくは有しないC6-C30アリーレン、または1以上の置換基を有するかもしくは有しないC3-C30ヘテロアリーレンを表し;R1~R16が独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、1以上の置換基を有するかもしくは有しない1以上のC3-C30シクロアルキルと縮合した置換もしくは非置換C6-C30アリール、1以上の置換基を有するかもしくは有しない1以上の芳香環と縮合した5員~7員のヘテロシクロアルキル、1以上の置換基を有するかもしくは有しないC3-C30シクロアルキル、シアノ、-NR31R32、-BR33R34、または-SiR39R40R41を表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;R17、R18、およびR20~R24が独立して、水素、重水素、1以上の置換基を有するかもしくは有しないC1-C30アルキル、1以上の置換基を有するかもしくは有しないC6-C30アリール、または1以上の置換基を有するかもしくは有しないC3-C30ヘテロアリールを表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;並びにR31~R34およびR39~R41が独立して、水素、重水素、ハロゲン、1以上の置換基を有するかもしくは有しないC1-C30アルキル、1以上の置換基を有するかもしくは有しないC6-C30アリール、または1以上の置換基を有するかもしくは有しないC3-C30ヘテロアリールを表す、請求項1に記載の有機電界発光化合物。R1~R7が独立して、水素、フッ素、t-ブチル、シクロヘキシル、ジフェニルアミノ、N-カルバゾリル、ジフェニルメチルシリル、トリフェニルシリル、トリフェニレニル、N-フェニル-カルバゾール-3-イル、ジフェニルトリアジニル、ジメシチルボラニル、もしくはを表すか、またはそれらのそれぞれは縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;R8~R16が独立して水素、メチル、フェニル、シアノ、ピリミジルもしくはトリアゾリルを表し、R8~R16のフェニル、ピリミジルもしくはトリアゾリルはメチルおよびフェニルから選択される1以上の置換基でさらに置換されていてよく;R17およびR18が独立してメチルを表すか、またはそれらのそれぞれはC4アルキレンもしくはを介して隣の置換基に連結されて環を形成していてよく;並びにが下記構造:から選択される、請求項3に記載の有機電界発光化合物。請求項1~4のいずれか1項に記載の有機電界発光化合物を含む有機電界発光素子。第1の電極;第2の電極;並びに、第1の電極と第2の電極との間に設けられた1以上の有機層;を含む有機電界発光素子であって、前記有機層が請求項1~4のいずれか1項に記載の有機電界発光化合物の1種以上と、化学式2で表される1種以上のホストとを含む、請求項5に記載の有機電界発光素子:[化学式2]M1L101L102L103式中、M1は第7族、8族、9族、10族、11族、13族、15族および16族金属からなる群から選択される金属であり;並びにリガンドL101、L102およびL103は独立して下記構造から選択される:式中、R201~R203は独立して、水素、重水素、1以上のハロゲン置換基を有するかもしくは有しないC1-C30アルキル、1以上のC1-C30アルキル置換基を有するかもしくは有しないC6-C30アリール、またはハロゲンを表し;R204~R219は独立して、水素、重水素、1以上の置換基を有するかもしくは有しないC1-C30アルキル、1以上の置換基を有するかもしくは有しないC1-C30アルコキシ、1以上の置換基を有するかもしくは有しないC3-C30シクロアルキル、1以上の置換基を有するかもしくは有しないC2-C30アルケニル、1以上の置換基を有するかもしくは有しないC6-C30アリール、1以上の置換基を有するかもしくは有しないモノもしくはジC1-C30アルキルアミノ、1以上の置換基を有するかもしくは有しないモノもしくはジC6-C30アリールアミノ、SF5、1以上の置換基を有するかもしくは有しないトリC1-C30アルキルシリル、1以上の置換基を有するかもしくは有しないジC1-C30アルキルC6-C30アリールシリル、1以上の置換基を有するかもしくは有しないトリC6-C30アリールシリル、シアノまたはハロゲンを表し;R220~R223は独立して、水素、重水素、1以上のハロゲン置換基を有するかもしくは有しないC1-C30アルキル、または1以上のC1-C30アルキル置換基を有するかもしくは有しないC6-C30アリールを表し;R224およびR225は独立して、水素、重水素、1以上の置換基を有するかもしくは有しないC1-C30アルキル、1以上の置換基を有するかもしくは有しないC6-C30アリール、またはハロゲンを表すか、またはR224とR225とは縮合環を有するかもしくは有しないC3-C12アルケニレンもしくはC3-C12アルキレンを介して連結されて脂環式環または単環式もしくは多環式芳香環を形成していてよく;R226は1以上の置換基を有するかもしくは有しないC1-C30アルキル、1以上の置換基を有するかもしくは有しないC6-C30アリール、1以上の置換基を有するかもしくは有しないC5-C30ヘテロアリール、またはハロゲンを表し;R227~R229は独立して水素、重水素、1以上の置換基を有するかもしくは有しないC1-C30アルキル、1以上の置換基を有するかもしくは有しないC6-C30アリール、またはハロゲンを表し;並びにQはを表し;式中、R231~R242は独立して、水素、重水素、1以上のハロゲン置換基を有するかもしくは有しないC1-C30アルキル、C1-C30アルコキシ、ハロゲン、1以上の置換基を有するかもしくは有しないC6-C30アリール、シアノ、または1以上の置換基を有するかもしくは有しないC5-C30シクロアルキルを表すか、またはそれらのそれぞれはアルキレンもしくはアルケニレンを介して隣の置換基に連結されて、スピロ環もしくは縮合環を形成していてもよく、またはそれらのそれぞれはアルキレンもしくはアルケニレンを介してR207もしくはR208に連結されて飽和もしくは不飽和縮合環を形成していてもよい。前記有機層が、アリールアミン化合物およびスチリルアリールアミン化合物からなる群から選択される1種以上の化合物をさらに含む、請求項6に記載の有機電界発光素子。前記有機層が、第1族、第2族、第4周期および第5周期遷移金属、ランタニド金属並びにd-遷移元素の有機金属からなる群から選択される1種以上の金属をさらに含む、請求項6に記載の有機電界発光素子。前記有機層が電界発光層と電荷発生層とを含む請求項6に記載の有機電界発光素子。有機電界発光素子が白色発光有機電界発光素子であり、前記有機層が青色、赤色もしくは緑色の光を放射する1以上の有機電界発光層をさらに含む、請求項6に記載の有機電界発光素子。よって、本発明の目的は、上記課題を解決するために、既存の材料を超えて向上した発光効率および素子駆動寿命を有し、かつ適切な色座標を伴う優れた骨格を有する有機電界発光化合物を提供することである。本発明の別の目的は、この有機電界発光化合物を電界発光材料として使用する、高効率かつ長寿命の有機電界発光素子を提供することである。下記化学式1で表される新規有機電界発光化合物、およびこれを使用する有機電界発光素子が提供される。本発明に従うこの有機電界発光化合物は、既存のホスト材料と比べて良好な発光効率および優れた寿命特性を示すので、この有機電界発光化合物は、非常に優れた駆動寿命を有し、かつ向上した電力効率のせいでより少ししか電力を消費しないOLED素子を製造するために使用されうる。式中、Xは-CR20R21、-NR22-、-S-、-O-または-SiR23R24-を表し;Arは1以上の置換基を有するかもしくは有しないC6-C30アリーレン、または1以上の置換基を有するかもしくは有しないC3-C30ヘテロアリーレンを表し;R1~R16は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、1以上の置換基を有するかもしくは有しない5員~7員のヘテロシクロアルキル、1以上の置換基を有するかもしくは有しない1以上のC3-C30シクロアルキルと縮合した置換もしくは非置換C6-C30アリール、1以上の置換基を有するかもしくは有しない1以上の芳香環と縮合した5員~7員のヘテロシクロアルキル、1以上の置換基を有するかもしくは有しないC3-C30シクロアルキル、1以上の置換基を有するかもしくは有しない1以上の芳香環と縮合したC3-C30シクロアルキル、1以上の置換基を有するかもしくは有しないC6-C30アリールC1-C30アルキル、シアノ、ニトロ、ヒドロキシル、-NR31R32、-BR33R34、-PR35R36、-P=OR37R38、-SiR39R40R41、または-YR42を表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;R17、R18、およびR20~R24は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、または1以上の置換基を有するかもしくは有しない5員~7員のヘテロシクロアルキルを表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;R31~R42は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、または1以上の置換基を有するかもしくは有しない5員~7員のヘテロシクロアルキルを表すか、またはそれらのそれぞれは縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく、ここで、当該脂環式環または単環式もしくは多環式芳香環における炭素原子は窒素、酸素および硫黄から選択される1以上のヘテロ原子で置換えられていてよい;YはSもしくはOを表し;mは0~3の整数を表し、mが2以上の場合には、各Arは同じであってもまたは異なっていてもよく、かつ隣の置換基に連結されて環を形成していてよい;並びに前記ヘテロシクロアルキルもしくはヘテロアリールはB、N、O、S、P=O、SiおよびPから選択される1以上のヘテロ原子を含む。本発明においては、アルキル、アルコキシおよびアルキル部分を含む他の置換基には、線状もしくは分岐の種類のいずれも挙げられる。本発明においては、シクロアルキルには、単環式炭化水素環だけでなく、多環式炭化水素環、例えば、1種以上の置換基を有するかもしくは有しないアダマンチル、または1種以上の置換基を有するかもしくは有しないC7-C30ビシクロアルキルなども挙げられる。本発明においては、アリールは、1つの水素原子を除去することにより芳香族炭化水素から得られる有機基を意味し、4員~7員、特に5員もしくは6員の単環もしくは縮合環を含むことができ、単結合1つもしくは複数で連結された複数のアリールも含まれる。具体的な例としては、フェニル、ナフチル、ビフェニル、アントリル、インデニル、フルオレニル、フェナントリル、トリフェニレニル、ピレニル、ペリレニル、クリセニル、ナフタセニル、フルオランテニルなどが挙げられるが、これらに限定されない。ナフチルには1-ナフチルおよび2-ナフチルが挙げられる。アントリルには1-アントリル、2-アントリルおよび9-アントリルが挙げられ、フルオレニルには1-フルオレニル、2-フルオレニル、3-フルオレニル、4-フルオレニルおよび9-フルオレニルが挙げられる。本発明において、ヘテロアリールは、芳香環骨格原子1つもしくは複数としてB、N、O、S、P=O、SiおよびPから選択される1~4個のヘテロ原子を含み、他の残りの芳香環骨格原子が炭素であるアリール基を意味する。それは、5員もしくは6員の単環式ヘテロアリール、またはベンゼン環との縮合により生じる多環式ヘテロアリールであってよく、かつ部分的に飽和であってよい。ヘテロアリールには、複数のヘテロアリール基であってそれらの間に単結合を有する複数のヘテロアリール基も挙げられる。ヘテロアリールには、その環の1以上のヘテロ原子が酸化されるかまたは四級化されて、例えば、N-オキシドまたは第四級塩を形成することができる2価のアリール基が挙げられる。具体的な例には、単環式ヘテロアリール、例えば、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなど;多環式ヘテロアリール、例えば、ベンゾフラニル、ベンゾチオフェニル、イソベンゾフラニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シンノリニル、キナゾリニル、キノキサリニル、カルバゾリル、フェナントリジニル、ベンゾジオキソリルなど;並びに、そのN-オキシド例えば、ピリジルN-オキシド、キノリルN-オキシドなど、その第四級塩などが挙げられるが、これらに限定されない。本明細書に記載されるC1-C30アルキル基はC1-C20アルキルまたはC1-C10アルキルを含むことができ、C6-C30アリール基はC6-C20アリールまたはC6-C12アリールを含む。C3-C30ヘテロアリール基はC3-C20ヘテロアリールまたはC3-C12ヘテロアリールを含み、C3-C30シクロアルキル基はC3-C20シクロアルキルまたはC3-C7シクロアルキルを含む。C2-C30アルケニルもしくはアルキニル基はC2-C20アルケニルもしくはアルキニル、C2-C10アルケニルもしくはアルキニルを含む。本明細書において記載される用語置換もしくは非置換のまたは有するかもしくは有しない1以上の置換基においては、その用語置換は非置換の置換基がさらに1以上の置換基で置換されていることを意味する。Ar、R1~R16、R17、R18、R20~R24、およびR31~R42の置換基は、重水素、ハロゲン、1以上のハロゲン置換基を有するかもしくは有しないC1-C30アルキル、C6-C30アリール、1以上のC6-C30アリール置換基を有するかもしくは有しないC3-C30ヘテロアリール、5員~7員のヘテロシクロアルキル、1以上の芳香環と縮合した5員~7員のヘテロシクロアルキル、C3-C30シクロアルキル、1以上の芳香環と縮合したC6-C30シクロアルキル、RaRbRcSi-、C2-C30アルケニル、C2-C30アルキニル、シアノ、カルバゾリル、-NRdRe、-BRfRg、-PRhRi、-P=ORjRk、C6-C30アリールC1-C30アルキル、C1-C30アルキルC6-C30アリール、RlZ-、RmC=O-、RmC=OO-、カルボキシル、ニトロ、およびヒドロキシルからなる群から選択される1以上の置換基によってさらに置換されていてよく;ここで、Ra~Rlは独立して、C1-C30アルキル、C6-C30アリールまたはC3-C30ヘテロアリールを表し;ZはSまたはOを表し;並びに、RmはC1-C30アルキル、C1-C30アルコキシ、C6-C30アリールまたはC6-C30アリールオキシを表す。Xは-CR20R21、-NR22-、-S-、-O-または-SiR23R24-を表し;Arは1以上の置換基を有するかもしくは有しないC6-C30アリーレン、または1以上の置換基を有するかもしくは有しないC3-C30ヘテロアリーレンを表し;R1~R16は独立して、水素、重水素、ハロゲン、1以上の置換基を有するかもしくは有しないC1-C30アルキル、1以上の置換基を有するかもしくは有しないC6-C30アリール、1以上の置換基を有するかもしくは有しないC3-C30ヘテロアリール、1以上の置換基を有するかもしくは有しない1以上のC3-C30シクロアルキルと縮合した置換もしくは非置換C6-C30アリール、1以上の置換基を有するかもしくは有しない1以上の芳香環と縮合した5員~7員のヘテロシクロアルキル、1以上の置換基を有するかもしくは有しないC3-C30シクロアルキル、シアノ、-NR31R32、-BR33R34、または-SiR39R40R41を表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;R17、R18、およびR20~R24は独立して、水素、重水素、1以上の置換基を有するかもしくは有しないC1-C30アルキル、1以上の置換基を有するかもしくは有しないC6-C30アリール、または1以上の置換基を有するかもしくは有しないC3-C30ヘテロアリールを表すか、またはそれらのそれぞれは、縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;R31~R34およびR39~R41は独立して、水素、重水素、ハロゲン、1以上の置換基を有するかもしくは有しないC1-C30アルキル、1以上の置換基を有するかもしくは有しないC6-C30アリール、または1以上の置換基を有するかもしくは有しないC3-C30ヘテロアリールを表す。より具体的には、R1~R7は独立して、水素、フッ素、t-ブチル、シクロヘキシル、ジフェニルアミノ、N-カルバゾリル、ジフェニルメチルシリル、トリフェニルシリル、トリフェニレニル、N-フェニル-カルバゾール-3-イル、ジフェニルトリアジニル、ジメシチルボラニル、もしくはを表すか、またはそれらのそれぞれは縮合環を有するかもしくは有しない置換もしくは非置換C3-C30アルケニレンまたは置換もしくは非置換C3-C30アルキレンを介して隣の置換基に連結されて脂環式環または単環式もしくは多環式芳香環を形成していてよく;R8~R16は独立して水素、メチル、フェニル、シアノ、ピリミジルもしくはトリアゾリルを表し、R8~R16のフェニル、ピリミジルもしくはトリアゾリルはメチルおよびフェニルから選択される1以上の置換基でさらに置換されていてよく;R17およびR18は独立してメチルを表すか、またはそれらのそれぞれはC4アルキレンもしくはを介して隣の置換基に連結されて環を形成していてよく;並びには下記構造:から選択される。本発明の有機電界発光化合物は以下の化合物として具体的に例示されうるが、これらに限定されない:本発明の有機電界発光化合物は下記スキーム1に示されるように製造されうる:式中、R1~R18、X、Arおよびmは化学式1において定義されるのと同じである。第1の電極;第2の電極;並びに、第1の電極と第2の電極との間に設けられた1以上の有機層;を含む有機電界発光素子であって、化学式1で表される1種以上の有機電界発光化合物を前記有機層が含む有機電界発光素子が提供される。この有機層は電界発光層を含み、この電界発光層においては化学式1の有機電界発光化合物がホスト材料として使用される。化学式1の有機電界発光化合物がホストとして使用される場合には、1種以上のドーパントが含まれる。本発明の有機電界発光素子において使用されるドーパントは特に限定されないが、化学式2で表される化合物から選択されうる:[化学式2]M1L101L102L103式中、M1は第7族、8族、9族、10族、11族、13族、15族および16族金属からなる群から選択される金属であり;並びにリガンドL101、L102およびL103は独立して下記構造から選択され:式中、R201~R203は独立して、水素、重水素、1以上のハロゲン置換基を有するかもしくは有しないC1-C30アルキル、1以上のC1-C30アルキル置換基を有するかもしくは有しないC6-C30アリール、またはハロゲンを表し;R204~R219は独立して、水素、重水素、1以上の置換基を有するかもしくは有しないC1-C30アルキル、1以上の置換基を有するかもしくは有しないC1-C30アルコキシ、1以上の置換基を有するかもしくは有しないC3-C30シクロアルキル、1以上の置換基を有するかもしくは有しないC2-C30アルケニル、1以上の置換基を有するかもしくは有しないC6-C30アリール、1以上の置換基を有するかもしくは有しないモノもしくはジC1-C30アルキルアミノ、1以上の置換基を有するかもしくは有しないモノもしくはジC6-C30アリールアミノ、SF5、1以上の置換基を有するかもしくは有しないトリC1-C30アルキルシリル、1以上の置換基を有するかもしくは有しないジC1-C30アルキルC6-C30アリールシリル、1以上の置換基を有するかもしくは有しないトリC6-C30アリールシリル、シアノまたはハロゲンを表し;R220~R223は独立して、水素、重水素、1以上のハロゲン置換基を有するかもしくは有しないC1-C30アルキル、または1以上のC1-C30アルキル置換基を有するかもしくは有しないC6-C30アリールを表し;R224およびR225は独立して、水素、重水素、1以上の置換基を有するかもしくは有しないC1-C30アルキル、1以上の置換基を有するかもしくは有しないC6-C30アリール、またはハロゲンを表すか、またはR224とR225とは縮合環を有するかもしくは有しないC3-C12アルケニレンもしくはC3-C12アルキレンを介して連結されて脂環式環または単環式もしくは多環式芳香環を形成していてよく;R226は1以上の置換基を有するかもしくは有しないC1-C30アルキル、1以上の置換基を有するかもしくは有しないC6-C30アリール、1以上の置換基を有するかもしくは有しないC5-C30ヘテロアリール、またはハロゲンを表し;R227~R229は独立して水素、重水素、1以上の置換基を有するかもしくは有しないC1-C30アルキル、1以上の置換基を有するかもしくは有しないC6-C30アリール、またはハロゲンを表し;並びにQはを表し;式中、R231~R242は独立して、水素、重水素、1以上のハロゲン置換基を有するかもしくは有しないC1-C30アルキル、C1-C30アルコキシ、ハロゲン、1以上の置換基を有するかもしくは有しないC6-C30アリール、シアノ、または1以上の置換基を有するかもしくは有しないC5-C30シクロアルキルを表すか、またはそれらのそれぞれはアルキレンもしくはアルケニレンを介して隣の置換基に連結されて、スピロ環もしくは縮合環を形成していてもよく、またはそれらのそれぞれはアルキレンもしくはアルケニレンを介してR207もしくはR208に連結されて飽和もしくは不飽和縮合環を形成していてもよい。化学式2のドーパント化合物は下記構造を有する化合物として例示されうるが、これらに限定されない:本発明の有機電界発光素子においては、有機層は、化学式1で表される有機電界発光化合物に加えて、アリールアミン化合物およびスチリルアリールアミン化合物からなる群から選択される1種以上の化合物を同時にさらに含むことができる。アリールアミン化合物もしくはスチリルアリールアミン化合物は韓国特許出願第10-2008-0123276号、第10-2008-0107606号、または第10-2008-0118428号に例示されているが、これに限定されない。さらに、本発明の有機電界発光素子においては、有機層は化学式1で表される有機電界発光化合物に加えて、第1族、第2族、第4周期および第5周期遷移金属、ランタニド金属並びにd-遷移元素の有機金属からなる群から選択される1種以上の金属または錯体化合物をさらに含むことができる。有機層は電界発光層および電荷発生層を含むことができる。さらに、白色発光有機電界発光素子を具体化するために、有機層は、化学式1の有機電界発光化合物に加えて、青色、緑色もしくは赤色の光を放射する1以上の有機電界発光層を同時に含むことができる。青色、緑色もしくは赤色の光を放射する化合物は韓国特許出願第10-2008-0123276号、第10-2008-0107606号または第10-2008-0118428号に記載される化合物によって例示されうるが、これらに限定されない。本発明の有機電界発光素子においては、電極の対のうちの一方または両方の電極の内側表面上に、カルコゲナイドchalcogenide層、ハロゲン化金属層および金属酸化物層から選択される層以下、表面層というが配置されうる。より具体的には、電界発光媒体層のアノード表面上にケイ素またはアルミニウムの金属カルコゲナイド酸化物など層が配置されることができ、並びに電界発光媒体層のカソード表面上にハロゲン化金属層または金属酸化物層が配置されうる。それにより、駆動安定性が達成されうる。カルコゲナイドは、例えば、SiOx1=x=2、AlOx1=x=1.5、SiON、SiAlONなどでありうる。ハロゲン化金属は、例えば、LiF、MgF2、CaF2、希土類金属フッ化物などでありうる。金属酸化物は、例えば、Cs2O、Li2O、MgO、SrO、BaO、CaOなどでありうる。本発明の有機電界発光素子においては、このように製造される電極の対の少なくとも一方の表面上に、電子輸送化合物と還元性ドーパントとの混合領域、または正孔輸送化合物と酸化性ドーパントとの混合領域を配置するのも好ましい。この場合には、電子輸送化合物がアニオンに還元されるので、この混合領域から電界発光媒体への電子の注入および輸送は容易になる。また、正孔輸送化合物は酸化されてカチオンになるので、この混合領域から電界発光媒体への正孔の注入および輸送は容易になる。好ましい酸化性ドーパントには様々なルイス酸およびアクセプター化合物が挙げられる。好ましい還元性ドーパントには、アルカリ金属、アルカリ金属化合物、アルカリ土類金属、希土類金属およびこれらの混合物が挙げられる。さらに、還元性ドーパント層を電荷発生層として使用することにより、2以上の電界発光層を有する白色発光電界発光素子が製造されうる。本発明の有機電界発光化合物は良好な発光効率および優れた寿命特性を示すので、それは、非常に優れた駆動寿命を有するOLED素子を製造するのに使用されうる。本発明の有機電界発光化合物、その製造方法、およびその化合物を使用する素子のの発光特性に関して、本発明がさらに説明される。しかし、以下の実施例は例示目的のためだけに提供されるのであり、以下の実施例は本発明の範囲を限定することを意図していない。[製造例1]化合物8の製造化合物1-1の製造7H-ベンゾ[de]アントラセン-7-オン40.0g、0.17molがジエチルエーテル1000mLに溶解された後で、これにAlCl328g、0.21molがゆっくりと添加された。この混合物を15分間攪拌した後で、この混合物は0°Cに冷却され、そしてこれに水素化リチウムアルミニウムLAH10g、0.26molがゆっくりと添加された。還流下で1時間にわたってこの混合物を攪拌した後で、反応の完了の際にこの混合物は室温までゆっくりと冷却された。泡が止まるまでこの混合物にEAがゆっくりと添加された。6MのHCl100mLの添加の後で、この混合物は蒸留水および酢酸エチルで抽出された。有機層をMgSO4で乾燥させ、そしてロータリー型エバポレータによって溶媒を除去した後で、ジクロロメタンおよびヘキサンを展開溶媒として使用するカラムクロマトグラフィによる精製で化合物1-136.0g、95が得られた。化合物1-2の製造化合物1-136.0g、0.16molがDMSO420mLに溶解された後で、ナトリウムtert-ブトキシド113.0g、1.2molが室温で添加され、そして70°Cで15分間攪拌された。これにヨウ化メチル90mL、1.4molをゆっくりと添加した後で、1時間攪拌した。反応の完了後に、反応混合物は室温まで冷却され、そしてこれに蒸留水が添加された。この混合物を20分間攪拌した後で、固体が生じ、濾別した。この固体をメタノールおよびアセトンを用いて再結晶させることにより、化合物1-226g、63が得られた。化合物1-3の製造化合物1-220g、90mmolがDMF300mLに溶解され、これにN-ブロモスクシンイミド16g、90mmolがゆっくりと添加された。この混合物は室温で1日間攪拌された。この反応の完了後に、この混合物は蒸留水およびEAで抽出された。有機層をMgSO4で乾燥させ、そしてロータリー型エバポレータによって溶媒を除去した後で、ジクロロメタンおよびヘキサンを展開溶媒として使用するカラムクロマトグラフィによって精製することにより化合物1-326g、91が得られた。化合物1-4の製造化合物1-326g、80.5mmol、3-ブロモフェニルボロン酸19.4g、96.6mmol、PdPPh344.6g、4.03mmolおよびNa2CO312.8g、120.8mmolがトルエン/エタノール/蒸留水400mL/100mL/80mLに溶解させられた後に、この混合物が100°Cで攪拌された。反応の完了後に、この反応混合物は蒸留水およびEAで抽出された。有機層をMgSO4で乾燥させ、そしてロータリー型エバポレータによって溶媒を除去した後で、ジクロロメタンおよびヘキサンを展開溶媒として使用するカラムクロマトグラフィによって精製することにより化合物1-424g、75が得られた。化合物8の製造化合物1-424g、60.1mmol、ジベンゾ[b,d]チオフェン-4-イルボロン酸16.4g、72.12mmol、PdPPh343.4g、3.0mmolおよびNa2CO37.7g、72.12mmolがトルエン/エタノール/蒸留水300mL/60mL/50mLに溶解させられた後に、この混合物が100°Cで攪拌された。反応の完了後に、この反応混合物は蒸留水およびEAで抽出された。有機層をMgSO4で乾燥させ、そしてロータリー型エバポレータによって溶媒を除去した後で、ジクロロメタンおよびヘキサンを展開溶媒として使用するカラムクロマトグラフィによって精製することにより化合物826g、86が得られた。[製造例2]化合物11の製造化合物2-1の製造化合物1-215g、0.06molがTHF300mLに溶かされた後で、この混合物がBr27mL、0.13molにゆっくりと滴下添加された。この混合物を12時間室温で攪拌した後で、この混合物は蒸留水およびEAで抽出された。有機層をMgSO4で乾燥させ、そしてロータリー型エバポレータによって溶媒を除去した後で、ジクロロメタンおよびヘキサンを展開溶媒として使用するカラムクロマトグラフィによって精製することにより化合物2-113g、44が得られた。化合物2-2の製造化合物2-116g、44mmol、ジベンゾ[b,d]チオフェン-4-イルボロン酸5g、22mmol、PdPPh341g、0.88mmolおよびNa2CO36.9g、66mmolがトルエン/エタノール100mL/50mLに溶解させられた後に、この混合物が100°Cで12時間にわたって攪拌された。反応の完了後に、この反応混合物は蒸留水およびEAで抽出された。有機層をMgSO4で乾燥させ、そしてロータリー型エバポレータによって溶媒を除去した後で、ジクロロメタンおよびヘキサンを展開溶媒として使用するカラムクロマトグラフィによって精製することにより化合物2-25g、45が得られた。化合物2-3の製造化合物2-25g、9.9mmolがTHF100mLに溶かされた後で、この混合物が-78°Cに冷却され、そしてこれにn-BuLi4.4mL、ヘキサン中2.5M、10.9mmolがゆっくりと添加された。この混合物を1時間攪拌した後で、この混合物にトリイソプロピルボラート2.7mL、12.9mmolがゆっくりと添加された。温度をゆっくりと上げた後で、この混合物は室温で1日間攪拌された。反応の完了後に、この反応混合物は2MHCl溶液でクエンチされ、EA/H2Oで抽出された。MgSO4で水分を除去し、そして減圧下で蒸留を行った後で、カラム分離MC/ヘキサンによって、化合物2-33.2g、68が得られた。化合物11の製造化合物2-33.2g、6.8mmol、2-クロロ-4,6-ジフェニルピリミジン1.8g、5.7mmol、PdPPh340.4g、0.29mmolおよびK2CO33.1g、17.1mmolがトルエン/エタノール40mL/20mLに溶解させられた後に、この混合物が120°Cで12時間にわたって攪拌された。反応の完了後に、この混合物はEA/H2Oで抽出された。MgSO4で水分を除去し、そして減圧下で蒸留を行った後で、カラム分離MC/ヘキサンによって、化合物113g、65が得られた。製造例1および2の手順に従って、有機電界発光化合物1~38が製造された。このようにして製造された有機電界発光化合物の1HNMRおよびMS/FABデータが表1に示される。[実施例1]本発明の有機電界発光化合物を使用したOLED素子の製造本発明の電界発光材料を使用したOLED素子が製造された。まず、OLED用ガラスサムスンコーニングにより製造から得られた透明電極ITO薄膜15Ω/□を、トリクロロエチレン、アセトン、エタノールおよび蒸留水を順に使用した超音波洗浄にかけ、使用するまでイソプロパノール中に貯蔵した。次に、真空蒸着装置の基体ホルダにITO基体を取り付け、この真空蒸着装置のセル内に4,4’,4-トリスN,N-2-ナフチル-フェニルアミノトリフェニルアミン2-TNATAを入れ、次いで、これはチャンバー内で10-6torrの真空まで通気させられた。次いで、このセルに電流を適用して、2-TNATAを蒸発させて、それによりITO基体上に60nmの厚みを有する正孔注入層を形成させた。次いで、真空蒸着装置の他のセルにN,N’-ビスα-ナフチル-N,N’-ジフェニル-4,4’-ジアミンNPBを入れ、このセルに電流を適用してNPBを蒸発させて、それにより正孔注入層上に20nmの厚みを有する正孔輸送層を形成させた。正孔注入層および正孔輸送層を形成した後で、その上に以下のようにして電界発光層が形成された。化合物8がホストとして真空蒸着装置の一方のセルに入れられ、そしてpiq2Iracac[ビス-1-フェニルイソキノリルイリジウムIIIアセチルアセトナート]がドーパントとして別のセルに入れられた。30nmの厚さを有する電界発光層が、4~10重量のドーピングで、正孔輸送層上に蒸着されるように、これら2つの物質が異なる割合で蒸発させられた。その後、電界発光層上に、トリス8-ヒドロキシキノリン-アルミニウムIIIAlqが20nmの厚みで、電子輸送層として蒸着させられた。次いで、下記の構造のリチウムキノラートLiqを1~2nmの厚みで電子注入層として蒸着させた後で、別の真空蒸着装置を使用して、150nmの厚みを有するAlカソードが形成されて、OLEDを製造した。OLEDに使用された各化合物は10-6torrでの真空昇華によって精製された。結果的に、6.2Vの電圧で16.5mA/cm2の電流が流れ、1060cd/m2の赤色光が放射されたことが確認された。[実施例2]本発明の有機電界発光化合物を使用したOLED素子の製造化合物12がホスト材料として電界発光層に添加されたことを除いて、実施例1におけるようにOLED素子が製造された。結果的に、6.3Vの電圧で16.0mA/cm2の電流が流れ、1120cd/m2の赤色光が放射されたことが確認された。[実施例3]本発明の有機電界発光化合物を使用したOLED素子の製造化合物37がホスト材料として電界発光層に添加されたことを除いて、実施例1におけるようにOLED素子が製造された。結果的に、6.5Vの電圧で17.5mA/cm2の電流が流れ、1100cd/m2の赤色光が放射されたことが確認された。[比較例1]本発明の化合物の代わりに4,4’-ビスカルバゾール-9-イルビフェニルCBPが真空蒸着装置の一方のセルにおけるホスト材料として使用され、piq2Iracac[ビス-1-フェニルイソキノリルイリジウムIIIアセチルアセトナート]がドーパントとして使用され、およびビス2-メチル-8-キノリナトp-フェニルフェノラトアルミニウムIIIBAlqが正孔ブロッキング層として使用されたことを除いて、実施例1におけるのと同じようにOLED素子が製造された。結果的に、7.5Vの電圧で15.3mA/cm2の電流が流れ、1000cd/m2の赤色光が放射されたことが確認された。本発明の有機電界発光化合物は従来の材料と比較して優れた特性を有する。さらに、本発明の有機電界発光化合物をホスト材料として使用した素子は優れた電界発光特性を有しかつ駆動電圧を低下させ、それにより電力効率を増大させかつ電力消費を改良した。"